ВОДНАЯ СУСПЕНЗИЯ НА ОСНОВЕ ГИДРАВЛИЧЕСКОГО СВЯЗУЮЩЕГО И СПОСОБ ЕЕ ПОЛУЧЕНИЯ

1. Способ получения водной суспензии на основе гидравлического связующего, характеризующийся тем, что водную суспензию связующего смешивают с водосодержащей композицией присадок, которая включает частицы осажденного карбоната кальция, имеющие средний размер от 2 до 1000 нм, и гидрокарбонат кальция, и величина pH водной фазы которой ниже 7.
2. Способ по п.1, отличающийся тем, что композиция присадок включает частицы карбоната кальция, имеющие средний размер приблизительно от 10 до 200 нм.
3. Способ по п.1, отличающийся тем, что величина pH водной фазы композиции присадок составляет от 5,5 до 6,5.
4. Способ по любому из предшествующих пунктов, отличающийся тем, что в водную суспензию связующего добавляют частицы метакаолинового клинкера, количество которых после добавления составляет от 4 до 30 мас.% от количества связующего.
5. Способ по п.4, отличающийся тем, что средний размер частиц метакаолинового клинкера составляет не более приблизительно 100 мкм, предпочтительно 90% частиц имеют размер менее 60 мкм.
3
6. Способ по п.4, отличающийся тем, что плотность частиц метакаолинового клинкера составляет приблизительно от 0,6 до 1,4 г/см, и они содержат от 5 до 70 мас.%, предпочтительно от 20 до 40 мас.% метакаолина.
7. Способ по п.1, отличающийся тем, что в водную суспензию добавляют пластификатор, причем пластификатор связывается с поверхностью частиц карбоната кальция.
2
2
8. Способ по п.7, отличающийся тем, что количество пластификатора составляет от 1 до 40 мг/м, предпочтительно от 4 до 9 мг/м площади поверхности частиц карбоната кальция.
9. Способ по п.1, отличающийся тем, что в водную суспензию добавляют известковый порошок, имеющий размер частиц от 0,1 до 2 мм.
10. Способ по п.9, отличающийся тем, что известковый порошок содержит по меньшей мере 30 мас.% карбоната кальция.
11. Способ по п.9 или 10, отличающийся тем, что количество известкового порошка является 0,2-4-кратным, предпочтительно приблизительно 0,5-3-кратным массе гидравлического связующего.
12. Способ по п.1, отличающийся тем, что количество карбоната кальция составляет приблизительно от 0,1 до 20 мас.% от количества связующего, предпочтительно приблизительно от 0,5 до 15 мас.%, более предпочтительно приблизительно от 1 до 10 мас.%.
13. Способ по п.1, отличающийся тем, что композицию присадок, включающую частицы карбоната кальция и гидрокарбонат кальция, получают посредством приведения исходного сырья, содержащего оксид кальция, в контакт с диоксидом углерода в водной фазе, при этом кристаллы или частицы карбоната кальция образуются в смеси, величина рН которой ниже 7.
14. Способ по п.13, отличающийся тем, что композицию присадок получают гидратацией оксида кальция водой при температуре выше 100°C и избыточном давлении с образованием гидроксида кальция и карбонизацией образовавшегося гидроксида кальция в водной фазе при температуре приблизительно от 20 до 100°C и избыточном давлении до тех пор, пока величина pH смеси остается ниже 7, с получением водной суспензии, содержащей карбонат кальция и гидрокарбонат кальция.
15. Способ по п.1, отличающийся тем, что получают водную суспензию, содержащую в качестве гидравлического связующего цемент, такой как портландцемент, быстротвердеющий цемент или шлакопортландцемент.
16. Способ по п.1, отличающийся тем, что соотношение между массовыми частями воды и связующего (в/ц) в водной суспензии устанавливают на значении приблизительно от 0,3 до 0,5.
17. Способ получения затвердевшего камнеподобного материала, характеризующийся тем, что получают водную суспензию на основе гидравлического связующего способом по любому из пп.1-16, и затем водной суспензии дают возможность затвердеть.
18. Способ по п.17, отличающийся тем, что в водную суспензию смешивают с каменным материалом и полученной смеси дают возможность затвердеть.
19. Способ по п.18, отличающийся тем, что в водную суспензию добавляют каменный материал, 90% частиц которого имеют средний размер менее 60 мкм.
20. Способ по любому из пп.17-19, отличающийся тем, что получают затвердевший штукатурный слой.
21. Водная суспензия гидравлического связующего, включающая гидравлическое связующее, замешанное в воде, где соотношение между массовыми частями воды и связующего (в/ц) составляет приблизительно от 0,3 до 0,6, характеризующаяся тем, что суспензия включает от 1 до 10 мас.ч. частиц карбоната кальция, имеющих средний размер от 2 до 200 нм, на 100 мас.ч. связующего, и имеет величину pH ниже 7.
22. Водная суспензия по п.21, отличающаяся тем, что она также включает гидрокарбонат кальция.
23. Водная суспензия по п.21, отличающаяся тем, что частицы карбоната кальция замешивают в суспензию в виде композиции присадок, включающей частицы карбоната кальция и гидрокарбонат кальция, величина pH которой составляет приблизительно от 5,5 до 6,5.
24. Водная суспензия по любому из пп.21-23, отличающаяся тем, что ее получают способом по любому из пп.1-16.